(57)【要約】      （修正有）【課題】優れたエッジカバー性を有し、均一な塗膜であり、優れた絶縁性を有する塗膜を形成できる粉体塗料組成物。加えて、本発明に係る塗料組成物を用いる塗膜形成方法であれば、低温で加熱を行うことができる。【解決手段】塗膜形成成分として、ビスフェノールＡ型エポキシ樹脂（Ａ）と、フェノール系硬化剤（Ｂ）と、硬化促進剤（Ｃ）とを含む、粉体塗料組成物であって、前記ビスフェノールＡ型エポキシ樹脂（Ａ）は、８００〜１，１５０ｇ／ｅｑのエポキシ当量、及び９０〜１１５℃の軟化点を有し、前記フェノール系硬化剤（Ｂ）は、フェノール性水酸基当量が２００〜７５０ｇ／ｅｑであり、並びに前記粉体塗料組成物の２００℃におけるゲルタイムが１０〜２５秒である、粉体塗料組成物。【選択図】なし【特許請求の範囲】
【請求項１】
塗膜形成成分として、ビスフェノールＡ型エポキシ樹脂（Ａ）と、フェノール系硬化剤（Ｂ）と、硬化促進剤（Ｃ）とを含む、粉体塗料組成物であって、
前記ビスフェノールＡ型エポキシ樹脂（Ａ）は、
８００ｇ／ｅｑ以上１，１５０ｇ／ｅｑ以下のエポキシ当量、及び
９０℃以上１１５℃以下の軟化点を有し、
前記フェノール系硬化剤（Ｂ）は、
フェノール性水酸基当量が２００ｇ／ｅｑ以上７５０ｇ／ｅｑ以下であり、並びに
前記粉体塗料組成物の２００℃におけるゲルタイムが１０秒以上２５秒以下である、粉体塗料組成物。
【請求項２】
２００℃におけるゲルタイムが１５秒以上２５秒以下である、請求項１に記載の粉体塗料組成物。
【請求項３】
前記ビスフェノールＡ型エポキシ樹脂（Ａ）のエポキシ当量と、前記フェノール系硬化剤（Ｂ）のフェノール性水酸基当量の比が、１：０．５〜１：１．５である、請求項１又は２に記載の粉体塗料組成物。
【請求項４】
前記粉体塗料組成物の硬化塗膜の絶縁破壊強さが、５０ｋＶ／ｍｍ以上２００ｋＶ／ｍｍ以下である、請求項１から３のいずれかに記載の粉体塗料組成物。
【請求項５】
粉体塗料組成物が絶縁用粉体塗料組成物である、請求項１から４のいずれかに記載の粉体塗料組成物。
【請求項６】
被塗物上に、請求項１から５のいずれかに記載の粉体塗料組成物の硬化皮膜を有する、電気電送部品。
【請求項７】
被塗物上に、請求項１から５のいずれかに記載の粉体塗料組成物を塗装し、加熱して硬化皮膜を形成する、塗膜形成方法であって、
前記加熱を被塗物温度が１２０℃以上２５０℃以下の温度で行う、塗膜形成方法。
【発明の詳細な説明】
【技術分野】
【０００１】
本発明は、粉体塗料組成物に関する。更に、本発明は、電気電送部品及び塗膜形成方法に関する。
【背景技術】
【０００２】
電気機器及び電子機器等の分野において、電気絶縁材料が広く使用されている。電気絶縁材料は、一般的に、導体等の基材上に、基材を保護し絶縁するための絶縁皮膜が形成された構造を有する。例えば、合成樹脂、天然樹脂等の有機樹脂を含む電気絶縁塗料組成物を、基材に塗装し、加熱することで電気絶縁皮膜を形成した電気絶縁材料が使用されている。
このような電気絶縁塗料組成物の例として、電気絶縁用の粉体塗料組成物が存在する。
【０００３】
例えば、特許文献１には、エポキシ樹脂、硬化剤、硬化促進剤、及び粒径２０μｍ以下の成分が充填剤中の８０重量％以上である充填剤を必須成分として含有するエポキシ樹脂系粉体塗料が開示されている(請求項１等)。特許文献１に記載された発明は、電気絶縁性及びエッジカバー性に優れ、良好な溶融流れ性、優れたレベリング性を与えると同時に、塗装中の時間経過と共に塗膜外観に変化を生じない薄膜用エポキシ樹脂系粉体塗料を提供することを目的としている。
【０００４】
特許文献２には、（ａ）エポキシ当量が５５０〜１，２００のエポキシ樹脂、（ｂ）ポリフェノール類、（ｃ）無機充填剤、（ｄ）硬化促進剤を含有するエポキシ樹脂系粉体塗料が開示されている。
【先行技術文献】
【特許文献】
【０００５】
【特許文献１】特開平９−２７９０６０号公報
【特許文献２】特開平１１−１７２１５５号公報
【発明の概要】
【発明が解決しようとする課題】
【０００６】
しかし、近年の電気部品及び電子部品の性能向上に伴い、より高い絶縁性能が求められるようになった。更に、電気部品及び電子部品の形状の複雑化に伴い、従来の電気絶縁用塗料組成物では、平滑性に優れた塗膜形成が困難となっている。例えば、平滑部に比べてエッジ部の塗装膜厚が著しく低くなり（以下、「エッジカバー性が劣る」とも言う）、絶縁性能が確保できなくなっている。
このように、複雑な形状を有する電気部品及び電子部品に対して、良好なエッジカバー性を有し、更に、平滑性に優れた塗膜を形成でき、優れた絶縁性を有する塗料組成物が要求されている。
【０００７】
本発明は、上記現状に鑑み、複雑な形状を有する被塗物、例えば、電気部品及び電子部品に対して、良好なエッジカバー性を有し、均一な膜厚の塗膜を形成でき、平滑性に優れた塗膜を形成でき、更に、優れた絶縁性を有する塗料組成物を提供することを目的とする。更に、本発明は、上記塗料組成物を用いた塗膜形成方法を提供する。
【課題を解決するための手段】
【０００８】
上記課題を解決するため、本発明は下記態様を提供する。
［１］塗膜形成成分として、ビスフェノールＡ型エポキシ樹脂（Ａ）と、フェノール系硬化剤（Ｂ）と、硬化促進剤（Ｃ）とを含む、粉体塗料組成物であって、
前記ビスフェノールＡ型エポキシ樹脂（Ａ）は、
８００ｇ／ｅｑ以上１，１５０ｇ／ｅｑ以下のエポキシ当量、及び
９０℃以上１１５℃以下の軟化点を有し、
前記フェノール系硬化剤（Ｂ）は、
フェノール性水酸基当量が２００ｇ／ｅｑ以上７５０ｇ／ｅｑ以下であり、並びに
前記粉体塗料組成物の２００℃におけるゲルタイムが１０秒以上２５秒以下である、粉体塗料組成物。
［２］２００℃におけるゲルタイムが１５秒以上２５秒以下である、［１］に記載の粉体塗料組成物。
［３］前記ビスフェノールＡ型エポキシ樹脂（Ａ）のエポキシ当量と、前記フェノール系硬化剤（Ｂ）のフェノール性水酸基当量の比が、１：０．５〜１：１．５である、［１］又は［２］に記載の粉体塗料組成物。
［４］前記粉体塗料組成物の硬化塗膜の絶縁破壊強さが、５０ｋＶ／ｍｍ以上２００ｋＶ／ｍｍ以下である、［１］から［３］のいずれかに記載の粉体塗料組成物。
［５］粉体塗料組成物が電気絶縁用粉体塗料組成物である、［１］から［４］のいずれかに記載の粉体塗料組成物。
［６］被塗物上に、［１］から［５］のいずれかに記載の粉体塗料組成物の硬化皮膜を有する、電気電送部品。
［７］被塗物上に、上記［１］から［６］のいずれかに記載の粉体塗料組成物を塗装し、加熱して硬化皮膜を形成する、塗膜形成方法であって、
前記加熱を被塗物温度が１２０℃以上２５０℃以下の温度で行う、塗膜形成方法。
【発明の効果】
【０００９】
本発明の粉体塗料組成物は、優れたエッジカバー性を有し、優れた平滑性を有し、優れた絶縁性を有する塗膜を形成できる。
加えて、本発明に係る塗料組成物を用いる塗膜形成方法であれば、粉体塗料組成物として比較的低温で加熱を行うことができる。
【発明を実施するための形態】
【００１０】
まず、本発明に至る過程を説明する。
上述のように、複雑な形状を有する被塗物、例えば、電気部品及び電子部品に対して、良好なエッジカバー性を有し、均一な膜厚の塗膜を形成し、かつ、優れた絶縁性を有する塗膜を形成できる塗料組成物が要求されている。
しかし、エッジカバー性を確保するために、例えば、塗料組成物の硬化速度を速める場合、又は溶融粘度を高くする場合、塗膜の均一性、平滑性等が悪くなり、塗膜に厚膜部・薄膜部が混在することで塗膜の絶縁性も犠牲となる。
一方、塗膜の絶縁性を向上させるためには、均一な膜厚の塗膜を形成することが好ましい。粉体塗料組成物から均一な膜厚の塗膜を形成するために、一般的には、硬化速度と溶融粘度を調整することが行われている。
しかし、単純に硬化速度と溶融粘度を調整したとしても、被塗物、特に、複雑な形状を有する電気部品及び電子部品のエッジカバー性が確保できなくなる傾向がある。
【００１１】
そこで、本発明者等は、エッジカバー性を確保でき、平滑性が良好であり、その上、絶縁性にも優れた塗膜を形成できる塗料組成物を発明した。
例えば、本開示の粉体塗料組成物であれば、一度の塗装であっても、良好なエッジカバー性を有し、表面平滑性も良好な塗膜を形成でき、絶縁性にも優れた塗膜を形成できる。更に、本開示の粉体塗料組成物であれば、一回の塗装で厚膜（例えば、４００μｍ以上）を形成できる。
このため、本開示の粉体塗料組成物であれば、絶縁性を有する電子部品、電気部品のおいても顕著な効果を示すことができる。
特定の理論に限定して解釈されるべきではないが、例えば、本発明に係る塗料組成物であれば、硬化速度を速めることができ、良好なエッジカバー性を確保できる。その上、従来は一課題としてあげられてきた、硬化速度を速めると、相対的に平滑性が悪くなるといった課題を解決できる。すなわち、本開示の粉体塗料組成物であれば、硬化速度を速めつつ、塗膜の良好な平滑性を保持できる。
ここで、本開示において、エッジカバー性が優れるとは、例えば、被塗物のエッジ及びその隣接する領域において、他の部分と比較して遜色ない機能を発揮する膜厚で塗膜を形成でき、被塗物の少なくとも一部において、塗膜が形成されていない又は形成されていても他の部分と比較して著しく膜厚の薄い領域が存在しないことを意味する。
エッジカバー性が優れると、エッジであっても、他の部分と比較して遜色ない機能を発揮する塗膜を形成できる。これにより、エッジにおいても優れた絶縁性をもたらすことができる。
【００１２】
このような効果を有する、本発明に係る粉体塗料組成物は、
塗膜形成成分として、ビスフェノールＡ型エポキシ樹脂（Ａ）と、フェノール系硬化剤（Ｂ）と、硬化促進剤（Ｃ）とを含む、粉体塗料組成物であって、
前記ビスフェノールＡ型エポキシ樹脂（Ａ）は、
８００ｇ／ｅｑ以上１，１５０ｇ／ｅｑ以下のエポキシ当量、及び
９０℃以上１１５℃以下の軟化点を有し、
前記フェノール系硬化剤（Ｂ）は、
フェノール性水酸基当量が２００ｇ／ｅｑ以上７５０ｇ／ｅｑ以下であり、並びに
前記粉体塗料組成物の２００℃におけるゲルタイムが１０秒以上２５秒以下である。
【００１３】
まず、本開示における粉体塗料組成物について、説明する。
本開示における粉体塗料組成物は、２００℃におけるゲルタイムが１０秒以上２５秒以下である。ある態様において、粉体塗料組成物の２００℃におけるゲルタイムは１５秒以上２５秒以下であり、例えば、１５秒以上２０秒以下である。
【００１４】
本発明の粉体塗料組成物において、２００℃におけるゲルタイムがこのような範囲内であることにより、被塗物、例えば、複雑な形状を有する電気部品及び電子部品に対して、良好なエッジカバー性を有し、優れた塗膜外観、例えば、優れた平滑性を有し、その上、優れた絶縁性を有する塗膜を形成できる。
【００１５】
特に、ゲルタイムがこのような範囲内である粉体塗料組成物は、塗装後の硬化速度が従来の塗料組成物よりも速くなる傾向がある。
【００１６】
上述したように、従来は、エッジカバー性を確保するために硬化速度を調整すると、塗膜外観、例えば、平滑性が悪くなる傾向があった。一方で、塗膜平滑性の向上を図る場合は、一般に、加熱硬化時のフロー性を高める必要がある。その結果、エッジカバー性が劣ることとなる。
これに対して、本発明の粉体塗料組成物であれば、エッジカバー性と平滑性が両立できる塗膜を形成でき、その上、絶縁性に優れた塗膜を形成できる。
【００１７】
ある態様において、本開示における粉体塗料組成物は、最低溶融粘度が５００Ｐａ・ｓ以上２，０００Ｐａ・ｓ以下であり、別の態様では上記測定条件における最低溶融粘度が８００Ｐａ・ｓ以上１，５００Ｐａ・ｓ以下であり、例えば、上記測定条件における最低溶融粘度が１，０００Ｐａ・ｓ以上１，２００Ｐａ・ｓ以下である。なお、本明細書中において最低溶融粘度は、８０℃から１６０℃まで昇温速度５℃／分で昇温させた場合の最低粘度であり、例えば、動的粘弾性測定装置（Ｒｈｅｏｓｏｌ−Ｇ３０００；ＵＢＭ社製）等で測定できる。
【００１８】
上記特定の温度において特定の溶融粘度を有することにより塗料組成物の溶融する速度を制御できる。このため、本発明の粉体塗料組成物を、例えば、複雑な形状を有する部品、ある態様においては、複雑な形状を有する電気部品及び電子部品に、流動浸漬法又は静電粉体塗装法等により塗装した場合、偏肉や糸引き等が発生することなく、均一な膜厚を有する塗膜を形成できる。
【００１９】
特定の理論に限定して解釈されるべきではないが、最低溶融粘度が上記範囲外であると、溶融が早くなり、塗料組成物どうしが融着しやすくなる。
例えば、流動浸漬塗装する際、塗料組成物の最低溶融粘度が上記範囲よりも低い場合は、被塗物周辺の粉体塗料の密度により膜厚が変化し、密度の高い部位は厚膜に、逆に低密度であれば、薄膜になる。
このよう被塗物において、不均一な膜厚の塗膜が生じる状態を偏肉という。偏肉が生じると、所望の塗膜物性、例えば、塗膜の平滑性が悪くなる、エッジカバー性が劣る、絶縁性が悪くなるといった問題が生じ得る。
【００２０】
ここで、最低溶融粘度とは以下の測定により得られた粘度である。被塗物を目標とする温度に到達するまで、１分間に５℃の速度で加熱し、その後、その目標温度に保持する条件で、塗膜の溶融粘度を経時的に測定し、そのときの最低の粘度を求め、それを最低溶融粘度としたものである。最低溶融粘度の測定には、動的粘弾性測定による複素粘度を用いることができる。
一般的に、粉体塗料組成物が塗着している被塗物を加熱すると、温度の上昇に伴い、その塗着した粉体塗料組成物は溶融し、それとともに粘度が低下する。そして、時間の経過と共に硬化反応が進むので、しだいに粘度が上昇する。この結果、溶融粘度が最低となる現象が見られる。
【００２１】
本発明の粉体塗料組成物の平均粒子径は、特に限定されない。たとえば、塗装方法等に応じて、望ましい範囲を選択できる。
【００２２】
ある態様において、粉体塗料組成物の平均粒子径は、例えば、静電塗装をする場合、２５μｍ以上５０μｍ以下であり、ある態様においては、２５μｍ以上４０μｍ以下であり、例えば、３０μｍ以上３５μｍ以下である。静電塗装をする場合、このような平均粒子径を有することにより、形成される塗膜は優れた平滑性を有し、更に、優れた絶縁性を有することができる。
【００２３】
別の態様においては、粉体塗料組成物の平均粒子径は、例えば、流動浸漬塗装をする場合、例えば５０μｍ以上２００μｍ以下であり、ある態様においては、８０μｍ以上１７０μｍ以下であり、例えば、１００μｍ以上１５０μｍ以下である。流動浸漬塗装をする場合、このような平均粒子径を有することにより、流動浸漬槽内での安定した流動性が得られることで、より均一な膜厚の塗膜が形成できる。
【００２４】
上述のように、本発明の粉体塗料組成物は、塗装方法に応じて、平均粒子径を選択できる。いずれの態様であっても、粉体塗料組成物の平均粒子径がこのような範囲内であることにより、優れたエッジカバー性を有し、均一な膜厚の塗膜を形成でき、平滑性に優れた塗膜を形成でき、その上、優れた絶縁性を有する塗膜を形成できる。
加えて、優れたエッジカバー性を有し、例えば、複雑な形状のエッジに対しても優れたカバー性を有する。加えて、肌外観の向上を伴うことができる。
【００２５】
なお、本明細書において、特に言及の無い限り平均粒子径は、体積平均粒子径（Ｄ５０）を意味する。体積平均粒子径（Ｄ５０）は、例えば、レーザー回折・散乱式粒子径分布測定装置（日機装社製、マイクロトラック）等の粒度測定装置を用いて測定することができる。具体的には、測定装置として「マイクロトラックＭＴ３０００II」（日機装社製）を用いて測定した値をいう。
ここで、本開示において、粉体塗料組成物の平均粒子径は、ビスフェノールＡ型エポキシ樹脂（Ａ）、フェノール系硬化剤（Ｂ）、硬化促進剤（Ｃ）を含む粉体塗料組成物の平均粒子径を意味する。
【００２６】
粉体塗料組成物の硬化塗膜の電気絶縁性は、例えば、硬化塗膜の絶縁破壊強さを測定することによって評価することができる。ある態様において、本開示に係る粉体塗料組成物の硬化塗膜の絶縁破壊強さは、５０ｋＶ／ｍｍ以上２００ｋＶ／ｍｍ以下であり、別の態様では、粉体塗料組成物の硬化塗膜の絶縁破壊強さは、８０ｋＶ／ｍｍ以上２００ｋＶ／ｍｍ以下であり、例えば、粉体塗料組成物の硬化塗膜の絶縁破壊強さは、１００ｋＶ／ｍｍ以上２００ｋＶ／ｍｍ以下である。
絶縁破壊強さの測定は、ＪＩＳ  Ｃ  ２１６１に準じて行うことができる。
【００２７】
本発明に係る粉体塗料組成物の硬化塗膜がこのような範囲内で絶縁破壊強さを有することにより、優れた電気絶縁性を示すことができる。
更に、本発明の粉体塗料組成物は、上述のように、例えば、複雑な形状を有する被塗物、例えば、複雑な形状を有する電気部品及び電子部品に対して、均一な膜厚の塗膜を形成し、かつ、良好なエッジカバー性を有する。これにより、複雑な形状を有する被塗物、例えば、複雑な形状を有する電気部品及び電子部品に対しても、優れた電気絶縁性を示すことができる。
その上、優れた塗膜外観、例えば、優れた平滑性を有することができるので、本発明に係る粉体塗料組成物は、比較的容易な形状の被塗物のみならず、複雑な形状を有する電気部品及び電子部品（被塗物）に対しても、優れた塗膜外観と優れた電気絶縁性を付与できる。
【００２８】
本発明の粉体塗料組成物の硬化塗膜の電気絶縁性は、膜厚が５０μｍ以下、例えば２５μｍ程度であっても優れた絶縁性を示すことができる。例えば、膜厚が５０μｍの場合、絶縁破壊電圧は、４．０ｋＶ以上である。別の態様において、膜厚が３０μｍの場合、絶縁破壊電圧は、１．５ｋＶ以上である。
一方、既知の塗料組成物の場合、膜厚が５０μｍの場合でも、絶縁破壊電圧は、通常０．５ｋＶ以下で、例えば、ほぼ０ｋＶである場合が多い。
このように、本発明に係る粉体塗料組成物であれば、超薄膜であっても、絶縁性を示すことができる。
なお、絶縁破壊電圧の測定は、ＪＩＳ  Ｃ  ２１６１に準じて行うことができる。
【００２９】
本発明の粉体塗料組成物は、種々の膜厚、例えば、２５μｍ程度の薄膜から１，０００μｍ程度の厚膜であっても、優れた電気絶縁性を示すことができる。よって、本発明の粉体塗料組成物は、絶縁用粉体塗料組成物としても有用である。
【００３０】
次に、本開示における粉体塗料組成物における各成分について説明する。
【００３１】
［ビスフェノールＡ型エポキシ樹脂（Ａ）］
ビスフェノールＡ型エポキシ樹脂（Ａ）は、８００ｇ／ｅｑ以上１，１５０ｇ／ｅｑ以下のエポキシ当量を有する。
ある態様において、ビスフェノールＡ型エポキシ樹脂（Ａ）は、
８４０ｇ／ｅｑ以上１，１００ｇ／ｅｑ以下のエポキシ当量を有し、例えば、
８５０ｇ／ｅｑ以上１，０５０ｇ／ｅｑ以下のエポキシ当量を有する。
ビスフェノールＡ型エポキシ樹脂（Ａ）のエポキシ当量がこのような範囲内であることにより、塗料組成物は、均一な膜厚の塗膜を形成でき、平滑性に優れ、その上、優れたエッジカバー性を有し、例えば、複雑な形状のエッジに対しても優れたカバー性を有する塗膜を形成できる。更に、優れた絶縁性を有する塗膜を形成できる。
【００３２】
ビスフェノールＡ型エポキシ樹脂（Ａ）は、９０℃以上１１５℃以下の軟化点を有する。ある態様においては、ビスフェノールＡ型エポキシ樹脂（Ａ）は、９０℃以上１１０℃以下の軟化点を有し、例えば、９２℃以上１０８℃以下の軟化点を有する。
ビスフェノールＡ型エポキシ樹脂（Ａ）の軟化点がこのような範囲内であることにより、優れたエッジカバー性を有し、例えば、複雑な形状のエッジに対しても優れたカバー性を有する。更に、均一な膜厚の塗膜を形成でき、平滑性に優れ、その上、優れた絶縁性を有する塗膜を形成できる。軟化点の測定は、当該技術分野において既知の方法で測定できる。
【００３３】
ここで、本発明においては、ビスフェノールＡ型エポキシ樹脂（Ａ）のエポキシ当量と軟化点が共に上記範囲内であることによって、より優れたエッジカバー性、平滑性及び絶縁性を有する塗膜を形成できる。
【００３４】
本開示に係るビスフェノールＡ型エポキシ樹脂（Ａ）の量は、粉体塗料組成物の樹脂固形分１００質量部に対して、５５質量部以上８５質量部以下であり、ある態様においては５５質量部以上８０質量部以下であり、例えば、６０質量部以上８０質量部以下である。
本開示において、粉体塗料組成物の樹脂固形分１００質量部とは、ビスフェノールＡ型エポキシ樹脂（Ａ）と、フェノール系硬化剤（Ｂ）と、硬化促進剤（Ｃ）の樹脂固形分の合計が１００質量部であることを意味する。以下においても、樹脂固形分１００質量部と記載する場合、特に断りのない限り、同様である。
このような範囲内でビスフェノールＡ型エポキシ樹脂（Ａ）を含むことにより、粉体塗料組成物から形成される塗膜に、優れた機械的強度、絶縁性、可撓性、耐熱性、耐食性、耐薬品性等を付与することができる。したがって、本開示における粉体塗料組成物がビスフェノールＡ型エポキシ樹脂（Ａ）を含むことで、複雑な形状を有する電気部品及び電子部品に対して、均一な絶縁性塗膜を形成でき、更に、良好なエッジカバー性を有し、より優れた絶縁性を有する塗膜を形成が得られる。
【００３５】
本開示における粉体塗料組成物は、ビスフェノールＡ型エポキシ樹脂（Ａ）を含む。
上記ビスフェノールＡ型エポキシ樹脂としては、本発明の範囲を逸脱しない限り、適切なものを用いることができる。
好ましくは、常温（例えば、５℃以上３５℃以下）で固形の樹脂が用いられる。常温で固形でない樹脂を用いる場合、粉体塗料組成物の貯蔵中に粉体粒子間で融着が起こりやすいといった問題、及び常温で固形とならず粉体塗料の体をなさない場合も起こり得る。
上記ビスフェノールＡ型エポキシ樹脂としては、１分子中に１．５個以上のエポキシ基を有するものが好ましい。
上記ビスフェノールＡ型エポキシ樹脂は、例えば、ビスフェノールＡ［２，２−ビス（４−ヒドロキシフェニル）プロパン］とエピクロルヒドリン等のエピハロヒドリンとを反応させて、一旦低分子量のエポキシ樹脂を製造した後、更にビスフェノールＡを付加重合させて、所望の分子量に調整する２段法により得ることができる。
ある態様にいては、ビスフェノールＡ型エポキシ樹脂は、ビスフェノールＡとエピクロルヒドリンとの反応により得られるジグリシジルエーテルであってもよい。
【００３６】
上記ビスフェノールＡ型エポキシ樹脂としては、市販製品を用いてもよい。市販製品としては、例えば、エポトートＹＤ−０１４（新日鉄住金化学社製；エポキシ当量９５０ｇ／ｅｑ、軟化点９７℃）、
エポトートＹＤ−９０４（新日鉄住金化学社製；エポキシ当量９５０ｇ／ｅｑ、軟化点１０５℃）、ｊＥＲ１００４Ｆ（三菱ケミカル社製；エポキシ当量９２５ｇ／ｅｑ、軟化点１０３℃）、ｊＥＲ１００５Ｆ（三菱ケミカル社製；エポキシ当量１，０００ｇ／ｅｑ、軟化点１０７℃）、アラルダイドＧＴ７００４（日本チバガイギー社製；エポキシ当量８３０ｇ／ｅｑ、軟化点１００℃）、ＥＰＩＣＬＯＮ４０５０（ＤＩＣ社製；エポキシ当量９５０ｇ／ｅｑ、軟化点１００℃）等を挙げることができる。これらは、単独で使用してもよく、２種類以上併用してもよい。なお、本発明の粉体塗料組成物であれば、１種類のビスフェノールＡ型エポキシ樹脂（Ａ）を用いても、上記した顕著な効果に加え、可とう性等の諸物性についても優れた効果を有することができる。
【００３７】
［フェノール系硬化剤（Ｂ）］
フェノール系硬化剤（Ｂ）は、フェノール性水酸基当量が２００ｇ／ｅｑ以上７５０ｇ／ｅｑ以下であり、ある態様においては、フェノール性水酸基当量は２５０ｇ／ｅｑ以上６００ｇ／ｅｑ以下であり、例えば、フェノール性水酸基当量３００ｇ／ｅｑ以上５００ｇ／ｅｑ以下である。
フェノール系硬化剤（Ｂ）のフェノール性水酸基当量がこのような範囲内であることにより、粉体塗料組成物の貯蔵中に粉体粒子間で融着が生じない範囲に、粉体塗料組成物の軟化点を調整できる。更に、粉体塗料組成物の貯蔵安定性を向上させることができる。その上、適切な反応性を有することができ、耐薬品性等の低下を抑制できる。
【００３８】
本開示に係るフェノール系硬化剤（Ｂ）の量は、上記ビスフェノールＡ型エポキシ樹脂（Ａ）のエポキシ当量との関係で適宜選択できる。ある態様では、前記ビスフェノールＡ型エポキシ樹脂（Ａ）のエポキシ当量と、前記フェノール系硬化剤（Ｂ）のフェノール性水酸基当量の比が、１：０．５〜１：１．５であり、例えば、１：０．６〜１：１．４であり、別の態様においては、１：０．８〜１：１．１である。上記ビスフェノールＡ型エポキシ樹脂（Ａ）とフェノール系硬化剤（Ｂ）とがこのような関係を有することにより、ビスフェノールＡ型エポキシ樹脂（Ａ）の硬化反応による高分子量化を良好に行うことができ、形成された塗膜に優れた物理的性質、例えば優れた塗膜硬度を付与でき、更に、良好な可とう性や耐食性を付与できる。
【００３９】
ある態様において、フェノール系硬化剤（Ｂ）の量は、ビスフェノールＡ型エポキシ樹脂（Ａ）１００質量部に対して、１５質量部以上７５質量部以下であり、ある態様においては２０質量部以上５５質量部以下であり、例えば、２５質量部以上５０質量部以下である。
このような範囲内でフェノール系硬化剤（Ｂ）を含むことにより、粉体塗料組成物から形成される塗膜に、優れた機械的強度、絶縁性、可撓性、耐熱性等を付与することができる。例えば、上記ビスフェノールＡ型エポキシ樹脂（Ａ）と本発明に係るフェノール系硬化剤（Ｂ）を組見合わせることにより、複雑な形状を有する電気部品及び電子部品に対して、均一な絶縁性塗膜を形成でき、更に、良好なエッジカバー性を有し、より優れた絶縁性を有する塗膜を形成が得られる。
【００４０】
本発明の組成物に使用するフェノール系硬化剤（Ｂ）は、本発明の範囲を逸脱しない範囲で、適宜選択できる。
ある態様においては、ビスフェノールＡ型エポキシ樹脂にビスフェノールＡを付加させて得られたフェノール系硬化剤である（以下、ビスフェノールＡ型フェノール系硬化剤ともいう）。
このようなフェノール系硬化剤であれば、フェノール系硬化剤以外の既知の硬化剤と比べて、低温での物理的性能が優れ、寒冷地等においても使用できる。
【００４１】
ビスフェノールＡ型フェノール系硬化剤としては、例えば、下記一般式（１）で表される化合物が挙げられる。このようなビスフェノールＡ型フェノール系硬化剤を用いることにより、可とう性がより優れた塗膜を形成し得る。
【００４２】
【化１】
2019035004.tif 000002
［式中、ｍは、１〜４の整数を表す。］
上記式（１）中、ｍが１未満である場合、原料としてビスフェノールＡを使用して合成することができない。ｍが４を越える場合、合成時に反応が必要以上に促進され、所望の硬化剤を得られない場合がある。
【００４３】
上記一般式（１）で表される化合物は、例えば、ビスフェノールＡ型エポキシ樹脂とビスフェノールＡとの反応により得ることができる。また、市販製品を用いてもよい。市販製品としては、例えば、ｊＥＲキュア１７０（三菱ケミカル社製；フェノール性水酸基当量３４０ｇ／ｅｑ、軟化点９０℃）、ｊＥＲキュア１７１Ｎ（三菱ケミカル社製；フェノール系硬化剤、フェノール性水酸基当量２２５ｇ／ｅｑ、軟化点８０℃）、エポトートＺＸ−７９８Ｐ（新日鉄住金化学社製；フェノール系硬化剤、フェノール性水酸基当量７１０ｇ／ｅｑ、軟化点１１５℃）
等を挙げることができる。
【００４４】
［硬化促進剤（Ｃ）］
本開示における粉体塗料組成物は、硬化促進剤（Ｃ）を含む。
本開示における粉体塗料組成物においては、本発明に係るエポキシ樹脂（Ａ）とフェノール系硬化剤（Ｂ）との組合せにおいて、硬化促進剤（Ｃ）を含むことにより、粉体塗料組成物の２００℃におけるゲルタイムを１０秒以上２５秒以下とすることができる。
【００４５】
本開示に係る硬化促進剤（Ｃ）の量は、ビスフェノールＡ型エポキシ樹脂（Ａ）１００質量部に対して、０．２量部以上４．８質量部以下であり、ある態様においては０．３質量部以上４．５質量部以下である。
このような範囲内で硬化促進剤（Ｃ）を含むことにより、硬化時間が長くなりすぎることを回避でき、常温域におけるブロッキングを抑制でき、優れた貯蔵安定性を示すことができる。
【００４６】
硬化促進剤（Ｃ）は、例えば、イミダゾール類化合物、イミダゾリン類化合物及びこれらの金属塩複合体、３級ホスフィン類化合物、４級ホスホニウム塩類化合物及び４級アンモニウム塩類化合物等からなる群から選択される少なくとも１を選択できる。
【００４７】
イミダゾール類化合物としては、特に限定されないが、例えば、２−エチル−４−メチルイミダゾール、１−メチルイミダゾール、１，２−ジメチルイミダゾール、２−メチルイミダゾール、２−エチルイミダゾール、２−ウンデシルイミダゾール、２−ヘプタデシルイミダゾール、２−イソプロピルイミダゾール等のアルキルイミダゾール類、１−（２−カルバミルエチル）イミダゾール等のカルバミルアルキル置換イミダゾール類、１−シアノエチル−２−メチルイミダゾール等のシアノアルキル置換イミダゾール類、２−フェニルイミダゾール、２−フェニル−４−メチルイミダゾール、１−ベンジル−２−メチルイミダゾール等の芳香族置換イミダゾール類、１−ビニル−２−メチルイミダゾール等のアルケニル置換イミダゾール類、１−アリル−２−エチル−４−メチルイミダゾール等のアリル置換イミダゾール類及びポリイミダゾール等を挙げることができるが、好ましくは、アルキルイミダゾール類、芳香族置換イミダゾール類が挙げられる。また、市販製品を用いてもよい。市販製品としては、例えば、２ＭＺ−Ｈ（四国化成工業社製；２−メチルイミダゾール）、Ｃ１１Ｚ（四国化成工業社製；２−ウンデシルイミダゾール）、Ｃ１７Ｚ（四国化成工業社製；２−ヘプタデシルイミダゾール）、１．２ＤＭＺ（四国化成工業社製；１，２−ジメチルイミダゾール）、２Ｅ４ＭＺ（四国化成工業社製；２−エチル−４−メチルイミダゾール）、２Ｐ４ＭＺ（四国化成工業社製；２−フェニル−４−メチルイミダゾール）、１Ｂ２ＭＺ（四国化成工業社製；１−ベンジル−２−メチルイミダゾール）、１Ｂ２ＰＺ（四国化成工業社製；１−ベンジル−２−フェニルイミダゾール）等が挙げられる。
【００４８】
イミダゾリン類化合物としては、特に限定されないが、例えば、２−フェニルイミダゾール、２−メチルイミダゾリン、２−ウンデシルイミダゾリン、２−ヘプタデシルイミダゾリン等が挙げられる。また、市販製品を用いてもよい。市販製品としては、例えば２ＰＺ（四国化成工業社製；２−フェニルイミダゾリン）等が挙げられる。
【００４９】
金属塩複合体としては、前記イミダゾール類化合物又は前記イミダゾリン類化合物を金属塩によって複合させたものを例示することができる。係る金属塩としては、特に限定されないが、例えば、銅、ニッケル、コバルト、カルシウム、亜鉛、ジルコニウム、銀、クロム、マンガン、錫、鉄、チタン、アンチモン、アルミニウム等の金属と、クロライド、ブロマイド、フルオライド、サルフェート、ニトレート、アセテート、マレート、ステアレート、ベンゾエート、メタクリレート等の塩類とからなるもの等が挙げられる。
３級ホスフィン類化合物としては、特に限定されないが、例えば、トリフェニルホスフィン、トリトリルホスフィン等が挙げられる。
【００５０】
前記４級ホスホニウム塩類化合物としては、特に限定されないが、例えば、ベンジルトリフェニルホスホニウムクロライド、ブチルトリフェニルホスホニウムブロマイド、エチルトリフェニルホスホニウムアイオダイド、エチルトリフェニルホスホニウムブロマイド等が挙げられる。
【００５１】
４級アンモニウム塩類化合物としては、特に限定されないが、例えば、テトラエチルアンモニウムクロライド、テトラエチルアンモニウムブロマイド、ベンジルトリメチルアンモニウムブロマイド等が挙げられる。
【００５２】
ある態様においては、硬化促進剤（Ｃ）は、イミダゾール類化合物及びイミダゾール類化合物のうち少なくとも１種である。本発明の粉体塗料組成物は、これらの硬化促進剤を含むことにより、本発明の範囲内に、ゲルタイムを調整できる。
更に、エッジカバー性を良好にでき、平滑性が良好であり、その上、絶縁性にも優れた塗膜を形成できる。
【００５３】
ある態様においては、硬化促進剤（Ｃ）は、ビスフェノールＡ型エポキシ樹脂にアミン化合物を付加させたアミン付加体を用いてもよい。これらの市販品としては、エピキュアＰ１０１（Ｈｅｘｉｏｎ社製；ビスフェノールＡ型エポキシ樹脂イミダゾールアダクト体）、ＴＨ−１０００（新日鉄住金化学社製；ビスフェノールＡ型エポキシ樹脂アミンアダクト体）、ｊＥＲキュアＰ２００（三菱ケミカル社製；ビスフェノールＡ型エポキシ樹脂アミンアダクト体）等が挙げられる。これらを用いることにより、可とう性の特に優れた塗膜を形成し得る。
【００５４】
これらの配合量は、ビスフェノールＡ型エポキシ樹脂（Ａ）１００質量部に対して、１．５質量部以上５．０質量部以下であり、ある態様においては１．８質量部以上４．５質量部以下であり、例えば、２．０質量部以上４．５質量部以下である。
【００５５】
［その他の成分（Ｄ）］
樹脂成分（Ｄ−１）
ある態様においては、本発明の粉体塗料組成物は、本発明による効果が損なわれない限り、上記ビスフェノールＡ型エポキシ樹脂（Ａ）以外のエポキシ樹脂を含んでもよい。
例えば、本発明の粉体塗料組成物から形成される塗膜に対して、更なる効果、例えば、耐食性を更に向上させるために含み得る。
【００５６】
ある態様においては、１分子中に平均１個以上のエポキシ基を有するエポキシ樹脂が挙げられる。具体的には、ビスフェノール型エポキシ樹脂（Ｂ型、Ｆ型等）；フェノールノボラック型エポキシ樹脂、クレゾールノボラック型エポキシ樹脂等のノボラック型フェノール樹脂；フェノールノボラック又はｏ−クレゾールノボラックとビスフェノール型エポキシ樹脂（Ａ型、Ｂ型、Ｆ型等）とエピクロルヒドリンとの反応生成物；フェノールノボラック又はｏ−クレゾールノボラックとビスフェノール型エポキシ樹脂（Ａ型、Ｂ型、Ｆ型等）との反応生成物等が挙げられる。これらのエポキシ樹脂は１種類又は２種類以上を組み合わせて使用することができる。
【００５７】
ある態様においては、本発明の粉体塗料組成物は、本発明の範囲を逸脱しない範囲で、更に、例えば耐食性向上のため、フェノールノボラック樹脂及び／又はクレゾールノボラック樹脂等を併用しても良い。
【００５８】
ある態様において、本発明の粉体塗料組成物は、ｏ−クレゾールノボラック型エポキシ樹脂を含み得る。ｏ−クレゾールノボラック型エポキシ樹脂を含むことにより、耐食性を更に向上させることができる。
【００５９】
ｏ−クレゾールノボラック型エポキシ樹脂としては、任意の適切なものを用いることができる。好ましくは、常温で固形の樹脂が用いられる。常温で固形でない樹脂を用いる場合、粉体塗料組成物の貯蔵中に粉体粒子間で融着が起こりやすいといった問題、及び常温で固形とならず粉体塗料の体をなさない場合も起こり得る。ｏ−クレゾールノボラック型エポキシ樹脂の軟化点は、好ましくは６０℃以上、ある態様においては６０℃以上１２８℃以下である。
上記ｏ−クレゾールノボラック型エポキシ樹脂としては、１分子中に１．５個以上のエポキシ基を有するものが好ましい。
上記ｏ−クレゾールノボラック型エポキシ樹脂は、例えば、ｏ−クレゾールとホルムアルデヒドとの反応生成物であるｏ−クレゾールノボラックと、エピクロルヒドリン等のエピハロヒドリンとを反応させて得ることができる。
上記ｏ−クレゾールノボラック型エポキシ樹脂としては、市販製品を用いてもよい。市販製品としては、例えば、エポトートＹＤＣＮ−７０１（新日鉄住金化学社製；エポキシ当量２０５ｇ／ｅｑ、軟化点６５℃）、エポトートＹＤＣＮ−７０２（新日鉄住金化学社製；エポキシ当量２０５ｇ／ｅｑ、軟化点７０〜８０℃）、エポトートＹＤＣＮ−７０３（新日鉄住金化学社製；エポキシ当量２０５ｇ／ｅｑ、軟化点８０℃）、エポトートＹＤＣＮ−７０４（新日鉄住金化学社製；エポキシ当量２０５ｇ／ｅｑ、軟化点９０℃）、エピコート１８０Ｓ６５（三菱ケミカル社製；エポキシ当量２１０ｇ／ｅｑ、軟化点６７℃）等が挙げられる。これらは単独で使用してもよく、２種類以上を併用してもよい。
【００６０】
樹脂成分（Ｄ−１）の量は、上記ビスフェノールＡ型エポキシ樹脂（Ａ）１００質量部に対し、１質量部以上５０質量部以下であり、ある態様においては、１質量部以上３０質量部以下である。
【００６１】
本発明の粉体塗料組成物は、所望により、既知の添加剤を含んでもよい。
例えば、無機充填剤、レベリング剤、流動化助剤、脱気剤、ピンホール防止剤等が挙げられる。これらの添加剤は、それぞれ、粉体塗料組成物の樹脂固形分１００質量部に対して０．１〜５質量部程度使用することが好ましい。
【００６２】
ある態様において、本開示に係る粉体塗料組成物は、無機充填剤を更に含む。無機充填剤は、腐食因子の遮断に寄与して耐薬品性を向上させるとともに、塗膜の可とう性を向上させ得る。
無機質充填剤としては、例えば、アルミナ、シリカ、沈降性硫酸バリウム、炭酸カルシウム、クレー、タルク、マイカ等の体質顔料；二酸化チタン、赤色酸化鉄、黄色酸化鉄、カーボンブラック等の着色無機顔料；リン酸亜鉛、リン酸アルミニウム等の防錆顔料等を挙げることができる。好ましくは、二酸化チタン、赤色酸化鉄、黄色酸化鉄、カーボンブラック等の着色無機顔料が用いられる。隠蔽性に優れた粉体塗料組成物が得られるからである。
無機充填剤の量は、粉体塗料組成物の樹脂固形分１００質量部に対して、１質量部以上１００質量部以下であり、ある態様においては１質量部以上５０質量部以下であり、例えば、１質量部以上２０質量部以下である。
【００６３】
ある態様において、本開示に係る粉体塗料組成物は、着色剤を含んでもよい。着色剤は、通常、粉体塗料に使用されるすべての無機系顔料と有機系顔料を用いることができる。
有彩色の無機系顔料としては、べんがら、クロムチタンイエロー、黄色酸化鉄等が、無彩色の無機系顔料としては、酸化チタン、カーボンブラック等が、それぞれ挙げられる。有彩色の有機系顔料としては、アゾ系、ペリレン系、縮合アゾ系、ニトロ系、ニトロソ系、フタロシアニン系、アントラキノン系、キナクリドン系、ジオキサン系等の顔料が挙げられ、具体的には、アゾ系顔料としてはレーキレッド、ファストイエロー、ジスアゾイエロー、パーマネントレッド等、ニトロ系顔料としてはナフトールイエロー等、ニトロソ系顔料としてはピグメントグリーンＢ、ナフトールグリーン等、フタロシアニン系顔料としてはフタロシアニンブルー、フタロシアニングリーン等、アントラキノン系顔料としてはインダスレンブルー、ジアントラキノニルレッド等、キナクリドン系顔料としてはキナクリドンレッド、キナクリドンバイオレット等、ジオキサン系顔料としてはカルバゾールジオキサジンバイオレット等が、それぞれ挙げられる。
粉体塗料における着色剤の含有量は、その種類により異なるが、粉体塗料組成物の樹脂固形分１００質量部に対して、無機系顔料では、０．０５〜６０質量部、有機系顔料では０．０５〜２０質量部がそれぞれ好ましい。
【００６４】
（絶縁用粉体塗料組成物）
上述のように、本発明の粉体塗料組成物は、種々の膜厚、例えば、薄膜であっても、厚膜であっても、優れた電気絶縁性を示すことができる。このように、本発明の粉体塗料組成物は、絶縁用粉体塗料組成物としても有用である。
ある態様においては、被塗物上に、本発明の粉体塗料組成物、例えば、絶縁用粉体塗料組成物の硬化皮膜を有する、電気電送部品が提供される。
電気電装部品として、例えば、絶縁材量部品、絶縁電子材料部品、絶縁自動車部品等、部品が挙げられる。
【００６５】
［粉体塗料組成物の製造方法］
本発明における粉体塗料組成物は、既知の方法により製造できる。
例えば、本発明の粉体塗料組成物は、上記の各成分からなる原料を準備した後、スーパーミキサー、ヘンシェルミキサー等を使用して原料を予備的に混合し、次いで、コニーダー、エクストルーダー等の混練機を用いて原料を溶融混練する。
溶融混練は、少なくとも原料の一部が溶融し全体を混練することができる温度で行われる。溶融混練時の温度は、一般に８０℃以上１４０℃以下であり、ある態様においては、８０℃以上１２０℃以下である。
得られた溶融物を冷却ロール、冷却コンベヤー等で冷却して固化し、粗粉砕及び微粉砕の工程を経て所望の粒径に粉砕する。粉砕は、物理的粉砕（粗粉砕、微粉砕）により行うことができ、例えば、ハンマーミル、ジェット衝撃ミル等の粉砕装置を用いて行える。
次いで、所望により、分級を行う。例えば、巨大粒子及び微小粒子を除去し粒度分布を調整することが可能である。分級には、空気分級機、振動フルイ及び超音波フルイ等が使用される。
このようにして得られる本発明の粉体塗料組成物の体積平均粒子径は、例えば、５〜６０μｍである。
【００６６】
ある態様においては、粉体塗料組成物の調製方法と同様にして、絶縁用粉体塗料組成物を調製できる。
【００６７】
［塗膜形成方法］
本発明の粉体塗料組成物を、被塗物に塗布した後、加熱等により焼付けて、塗膜を形成できる。
【００６８】
（被塗物）
本発明の粉体塗料組成物を塗装する被塗物は特に限定されない。本発明の粉体塗料組成物であれば、複雑な形状を有する被塗物、例えば、複雑な形状を有する電気部品及び電子部品に対しても、均一な塗膜形成ができ、高い平滑性を有し、例えば、塗膜の厚さは、２０μｍ以上であり、１，０００μｍ以下であることができ、ある態様においては、４０μｍ以上、９００μｍ以下であることができる。
このように、本発明に係る粉体塗料組成物であれば、薄膜及び厚膜のいずれにおいても、均一な塗膜形成ができ、高い平滑性を有し、例えば、厚さ４００μｍから５００μｍ程度の塗膜を形成でき、その上、良好なエッジカバー性を有することができる。更に、優れた絶縁性を有する。
【００６９】
被塗物としては、特に限定されず、例えば、１００℃以上４００℃以下の温度に付しても、溶融及び変形等が生じにくい被塗物である。具体的には、鉄板、鋼板、アルミニウム板等及びそれらを表面処理したもの、或いはこれらを複雑な形状に加工した部材等が挙げられる。
【００７０】
例えば、本発明の粉体塗料組成物であれば、被塗物端面、バリ及び角部分に対しても、均一な厚さを有する塗膜を形成できるので、１コートで、エッジ部等の被覆を向上させることができ、被塗布物に、優れた絶縁性を付与できる。加えて、本発明に係る塗料組成物であれば、高い耐熱性、難燃性を有するので、電気自動車等に用いる電装部材にも適用できる。
【００７１】
被塗物への塗膜形成は、本発明の粉体塗料組成物を直接、鉄板等に塗装してもよく、例えば、下塗り塗膜の上に、本発明の粉体塗料組成物を上塗り塗料として塗装してもよい。下塗り塗膜を形成する下塗り塗料としては、電着塗料及びプライマー等の公知のものを用いることができる。
【００７２】
（塗装方法）
本発明は、更に、被塗物上に、上記粉体塗料組成物を塗装し、加熱して硬化皮膜を形成する、塗膜形成方法であって、加熱を１２０℃以上２５０℃以下の温度で行う、塗膜形成方法を提供する。
【００７３】
粉体塗料組成物の塗装方法は、特に限定されず、スプレー塗装法、静電粉体塗装法、流動浸漬法等の当業者によってよく知られた方法を用いることができるが、塗着効率の点から、静電粉体塗装法が好ましい。
【００７４】
以下、静電粉体塗装法の一例を示す。
例えば、被塗物の予備加熱を行ってもよい。被塗物の予備加熱は、電気炉、ガス炉のような加熱炉を用いるか、又はインダクションヒーターによる誘導加熱を行う。
この場合、予備加熱はその被塗物の形状や厚みによる蓄熱量と予備加熱から塗装までのインターバルを考慮し、被塗物温度１５０℃以上３００℃以下の温度を維持できる範囲で行う必要がある。一般的には、粉体塗料組成物の塗装温度より、１０〜３０℃程度高めに設定する場合が多い。
【００７５】
本発明の粉体塗料組成物を塗装する際の塗装膜厚は、塗膜のまだら感及び透けを防止し、また塗膜表面又は内部の泡の発生を防止する観点、更に高い絶縁性を示すために、少なくとも２０μｍ以上であり、１，０００μｍ以下である。
ある態様においては、４０μｍ以上、９００μｍ以下であり、例えば１００μｍ以上、８００μｍ以下であり、とりわけ１５０μｍ以上、７００μｍ以下である。
したがって、本発明の粉体塗料組成物から形成される塗膜は、薄膜であっても、厚膜であっても、均一な塗膜形成ができ、高い平滑性を有する。
例えば、厚さ４００μｍ程度以上の厚膜、ある態様においては５００μｍ程度以上１，０００μｍ程度以下の塗膜を形成でき、その上、良好なエッジカバー性、平滑性及び絶縁性を有することができる。
一方、本発明に係る粉体塗料組成物であれば、薄膜、例えば、塗膜の厚さが５０μｍ以上１５０μｍ程度である薄膜であっても、優れた平滑性、エッジカバー性及び絶縁性を示すことができる。
【００７６】
例えば、本発明に係る粉体塗料組成物であれば、要求される絶縁性、平滑性等の条件に応じて、膜厚を調整することができるので、塗膜形成を従来よりも効率的に行え、その上、過剰な粉体塗料組成物の再利用ができる。
【００７７】
加熱温度、例えば、焼付け温度及び時間は、用いる硬化剤の種類及び量により異なる。温度は、塗膜表面又は内部の泡の発生を防止する観点から、例えば１２０℃以上２４０℃以下であり、ある態様においては１４０℃以上２４０℃以下であり、例えば、１６０℃以上２２０℃以下である。焼付け時間は、焼付け温度に応じて適宜設定することができる。
【００７８】
ある態様においては、被塗物上に、本発明に係粉体塗料組成物を塗装し、加熱して硬化皮膜を形成することにより、電気電装部品を製造できる。
電気電装部品としては、例えば、絶縁材量部品、絶縁電子材料部品、絶縁自動車部品等の部品を挙げることができる。本発明の粉体塗料組成物であれば、これらの部品は、優れたエッジカバー性を有し、均一な塗膜であり、優れた絶縁性を有する塗膜を有することができる。さらに、複雑な形態を有する電気電装部品であっても、このような顕著な効果を有することができる。
【実施例】
【００７９】
以下の実施例により本発明を更に具体的に説明するが、本発明はこれらに限定されない。実施例中「部」及び「％」は、ことわりのない限り質量基準による。
【００８０】
＜実施例１＞
塗料組成物の調製
（粉体塗料組成物１の調整）
ｊＥＲ１０５５（三菱ケミカル社製；ビスフェノールＡ型エポキシ樹脂、エポキシ当量８５５ｇ／ｅｑ、軟化点９３℃）１００部、ｊＥＲキュア１７０（三菱ケミカル社製；フェノール系硬化剤、水酸基当量＝３４０ｇ／ｅｑ、軟化点９０℃）４０．２部、２ＭＺ−Ｈ（四国化成工業社製；硬化促進剤）０．４部、タイペークＣＲ−５０（石原産業社製；酸化チタン）１５部及びアエロジルＲ９７２（日本アエロジル社製；微粉末シリカ）１部を配合し、スーパーミキサー（日本スピンドル社製）を用いて３分間混合した。
次に、コニーダー（ブス社製）にて１００℃で溶融混練し、得られた混錬物を押出し、冷却後、粗粉砕し、更にクリプトロンを用いて粉砕した。得られた粉砕物を、ターボクラシファイア（日清エンジニアリング社製）を用いて分級し、平均粒子径３５μｍの粉体塗料組成物１を得た。
【００８１】
（塗膜１の形成）
溶剤脱脂した溶融亜鉛めっき鋼板（７５ｍｍ×１５０ｍｍ×０．８ｍｍ）を、２００℃に予備加熱し、上記のようにして得られた粉体塗料組成物１を、粉体塗料用静電塗装機（印加電圧−８０ｋＶ）を用いて、乾燥膜厚５０μｍ及び１００μｍとなるように塗装し、１８０℃で２０分間焼き付けて、塗膜１を得た。
【００８２】
（実施例２〜１８、比較例１〜１６）
各成分の種類及び量を、下記表１及び２に記載のように変更したこと以外は、実施例１と同様にして粉体塗料組成物を調製した。用いた成分（Ａ）から（Ｃ）に関する原料の詳細を以下に記載する。
また、得られた粉体塗料組成物を用いて、実施例１と同様にして各種塗膜を形成した。
実施例１８は、焼き付け温度及び時間を１２０℃で４０分間とした。比較例１６についても焼き付け温度及び時間を１２０℃で４０分間とした。
【００８３】
ｊＥＲ１００４（三菱ケミカル社製；ビスフェノールＡ型エポキシ樹脂、エポキシ当量９２５ｇ／ｅｑ、軟化点９７℃）
エポトートＹＤ−９０４（新日鉄住金化学社製；ビスフェノールＡ型エポキシ樹脂、エポキシ当量９５０ｇ／ｅｑ、軟化点１０５℃）
エポトートＹＤ−０１２（新日鉄住金化学社製；ビスフェノールＡ型エポキシ樹脂、エポキシ当量６５５ｇ／ｅｑ、軟化点８１℃）
エポトートＹＤ−９０７（新日鉄住金化学社製；ビスフェノールＡ型エポキシ樹脂、エポキシ当量１，５００ｇ／ｅｑ、軟化点１２６℃）
ｊＥＲ１００７（三菱ケミカル社製；ビスフェノールＡ型エポキシ樹脂、エポキシ当量１，９７５ｇ／ｅｑ、軟化点１２８℃）
ｊＥＲキュア１７１Ｎ（三菱ケミカル社製；フェノール系硬化剤、水酸基当量２２５ｇ／ｅｑ、軟化点８０℃）
エポトートＺＸ−７９８Ｐ（新日鉄住金化学社製；フェノール系硬化剤、水酸基当量７１０ｇ／ｅｑ、軟化点１１５℃）
ヂシアンヂアミド（日本カーバイド工業社製；アミン系硬化剤（ジシアンジアミド）、アミノ基当量４２ｇ／ｅｑ）エポキシ当量：アミノ基当量＝１：１で配合して用いた。
エピキュアＰ１０１（Ｈｅｘｉｏｎ社製；硬化促進剤、ビスフェノールＡ型エポキシ樹脂のイミダゾールアダクト体）
ＴＨ−１０００（新日鉄住金化学社製；硬化促進剤、ビスフェノールＡ型エポキシ樹脂のアミンアダクト体）
【００８４】
上記実施例１〜１８及び比較例１〜１６で得られた粉体塗料組成物及び絶縁塗膜を用いて、下記の評価を行った。得られた評価結果を、下記表１及び２に示す。
【００８５】
（ゲルタイム）
得られた粉体塗料組成物について、以下の通り、ＪＩＳ  Ｋ  ５６００−９−１（所定温度での熱硬化性粉体塗料のゲルタイム測定方法）に準じて、ゲルタイムの測定を行った。
表面温度を２００℃に調整したホットプレート上に、約０．１ｇの粉体塗料組成物をなるべく平坦になるように載せ、粉体塗料組成物が完全に溶融した時点を基準（時間＝０ｓ）として、爪楊枝で粉体塗料組成物の撹拌を開始し、粉体塗料組成物が爪楊枝を持ち上げても糸を引かなくなる時点までの時間を測定した。同様の試験を５回繰り返し、最大値と最小値を除いた３つの値の平均値をゲルタイム（ｓ）とした。
【００８６】
（塗膜外観）
得られた絶縁塗膜の外観を目視で観察し、以下の基準により評価した。
○  ：  全体が均一で平滑である
△  ：  一部にゆず肌が見られる
×  ：  目立ったへこみが見られる
【００８７】
（エッジカバー性）
被塗物として、４５°の角度で折り曲げたエッジを有するアルミニウム鋼板Ａ１０５０に、粉体塗料組成物を、粉体塗料用静電塗装機を用いて、平面部の膜厚が１００μｍとなるように塗装し、１８０℃で２０分間の焼付けをし、試験片を作製した。試験片の平面部の膜厚と、エッジ部の膜厚を測定し、以下に定義するエッジカバー率を計算し、エッジカバー性を評価した。エッジカバー率（％）は以下のようにして算出した。
エッジカバー率（％）＝エッジ部膜厚／平面部膜厚×１００
なお、エッジ部膜厚は、エッジ部頂点より垂線方向の膜厚を、平面部膜厚は、エッジ部頂点より１０ｍｍ離れた平面部分の膜厚を、デジタルマイクロスコープＶＨＸ−１００（キーエンス社製）の画像観察により、測定した。
本明細書においては、エッジカバー率が高いほど、エッジ部に形成される塗膜の膜厚が、平面部の膜厚により近いことを意味する。したがって、エッジカバー率が０％であると、エッジの地肌がほぼ露出した状態である。
【００８８】
（破壊電圧及び電気絶縁性）
得られた試験片（塗装板）について、ＪＩＳ  Ｃ  ２１６１（電気絶縁用粉体塗料試験方法８．９）に準拠し、ディジタル耐電圧試験機８５０４（鶴賀電機社製）を用いて、短時間法により絶縁破壊の強さを評価した。
得られた試験片の塗膜面側に直径２０ｍｍのメガネセルを置き、その中にグリセリン溶液を流し込み試験片を静置した。次に、メガネセル内のグリセリン溶液中と試験片の裏面（金属面）に電極を取り付け、電極にリード線をつなぎ、試験回路を形成した。形成した回路に対して電圧を印加して、試験片の塗膜面が破壊したときの破壊電圧（ｋＶ／５０μｍ及びｋＶ／１００μｍ）を測定した。なお、電圧の印加は、０から平均１０〜２０秒でその試料の絶縁破壊が起こるような一定の速度で上昇させた。そして、測定した破壊電圧の値を、絶縁塗膜の膜厚で割ることにより、絶縁破壊強さ（ｋＶ／ｍｍ）を算出した。同様の試験を、測定場所を変えて８回繰り返し、その平均値を電気絶縁性として評価した。
【００８９】
（可とう性）
実施例及び比較例で得られた試験片（塗装板）について、ＪＩＳ  Ｋ  ５６００−５−３（耐おもり落下性試験）に準じて、耐おもり落下性を評価した。
デュポン式衝撃試験器（撃ち型１／２ｉｎｃｈ；株式会社上島製作所製）を使用し、１ｋｇの重りを一定の高さから落下させ、割れの発生した高さを測定し、可とう性（耐重り落下性）を評価した。なお、表中の「５０＜」は、重りを５０ｃｍの高さから落下させても割れが発生しなかった場合を示す。
【００９０】
【表１】
2019035004.tif 000003
【００９１】
【表２】
2019035004.tif 000004
【００９２】
このように、本発明の粉体塗料組成物は、優れたエッジカバー性を有し、平滑な塗膜であり、優れた絶縁性を有する塗膜を形成できる。
加えて、本発明に係る塗料組成物を用いる塗膜形成方法であれば、粉体塗料組成物として比較的低温で加熱を行うことができる。
また、複雑な形状を有する被塗物、例えば、コイル、モーターコア、バスバーに、本発明の塗料組成物を塗装し、塗膜を形成したところ、細部まで塗膜を良好に形成でき、さらに、優れたエッジカバー性を有し、平滑な塗膜であり、優れた絶縁性を有する塗膜を形成できる。
さらに、本発明の粉体塗料組成物は、種々の膜厚、例えば、３０μｍ程度の薄膜であっても、優れた電気絶縁性を示すことができる。よって、本発明の粉体塗料組成物は、絶縁用粉体塗料組成物としても有用である。
【００９３】
一方、比較例１〜３については、ビスフェノールＡ型エポキシ樹脂（Ａ）におけるエポキシ当量、軟化点及びゲルタイムが本発明の範囲外である。その結果、本発明の塗料組成物により形成された塗膜と比較して、エッジカバー性、塗膜外観、例えば平滑性及び絶縁性について顕著に劣ることが分かる。
比較例４〜１０においては、例えば、ゲルタイムが本発明の範囲外である。その結果、優れた平滑性と高いエッジカバー性をバランスよく有することができなかった。
また、エッジカバー性が比較的高くても、絶縁性は明確に劣ってしまう。
比較例１１においては、フェノール系硬化剤（Ｂ）の代わりに、ヂシアンヂアミド（日本カーバイド工業社製；アミン系硬化剤、アミノ基当量４２ｇ／ｅｑ）をエポキシ当量：アミノ基当量＝１：１で配合して用いた。その結果、得られた塗料組成物は、エッジカバー性に劣り、可撓性が小さい塗膜を形成するに留まった。
比較例１２及び１３においては、ビスフェノールＡ型エポキシ樹脂（Ａ）におけるエポキシ当量及び軟化点が本発明の範囲外である。本発明の範囲内にゲルタイムを調整した結果、本発明の塗料組成物と比較して、エポキシ当量が８００ｇ／ｅｑより小さく、軟化点が９０℃より低い場合（本発明の範囲外）エッジカバー率が低下し、エポキシ当量が１，１５０ｇ／ｅｑより大きい、軟化点が１１５℃より高い場合（本発明の範囲外）、塗膜外観が悪く、エッジカバー率と電気絶縁性とを、バランスよく有することができなかった。すなわち、これらの比較例に係る塗料組成物から塗膜を形成すると、エッジを有する部品等においては、塗膜割れ、絶縁性が劣る等の問題が生じてしまう。
比較例１４及び１５は、ビスフェノールＡ型エポキシ樹脂（Ａ）が本発明の範囲外である塗料組成物に係る比較例である。このように、例え、複数のビスフェノールＡ型エポキシ樹脂（Ａ）を組合せて含んだとしても、エッジカバー性は著しく劣ることが分かる。したがって、すなわち、これらの比較例に係る塗料組成物から塗膜を形成すると、エッジを有する部品等においては、塗膜割れ等の問題が生じてしまう。
比較例１６は、ゲルタイムが本発明の範囲外である。その結果、低温でも硬化はするが、平滑性が著しく劣り、電気絶縁性も充分なものではなかった。
【産業上の利用可能性】
【００９４】
本発明の粉体塗料組成物は、優れたエッジカバー性を有し、平滑な塗膜を形成でき、優れた絶縁性を有する塗膜を形成できる。
加えて、本発明に係る塗料組成物を用いる塗膜形成方法であれば、低温で加熱を行うことができ、その上、優れたエッジカバー性を有し、平滑な塗膜を形成でき、優れた絶縁性を有する塗膜を形成できる。
【手続補正書】
【提出日】平成30年3月29日(2018.3.29)
【手続補正１】
【補正対象書類名】特許請求の範囲
【補正対象項目名】全文
【補正方法】変更
【補正の内容】
【特許請求の範囲】
【請求項１】
塗膜形成成分として、ビスフェノールＡ型エポキシ樹脂（Ａ）と、フェノール系硬化剤（Ｂ）と、硬化促進剤（Ｃ）とを含む、絶縁用粉体塗料組成物であって、
前記ビスフェノールＡ型エポキシ樹脂（Ａ）は、
８００ｇ／ｅｑ以上１，１５０ｇ／ｅｑ以下のエポキシ当量、及び
９０℃以上１１５℃以下の軟化点を有し、
前記フェノール系硬化剤（Ｂ）は、
フェノール性水酸基当量が２００ｇ／ｅｑ以上７５０ｇ／ｅｑ以下であるビスフェノールＡ型フェノール系硬化剤であり、
前記硬化促進剤（Ｃ）は、イミダゾール類化合物、イミダゾリン類化合物及びこれらの金属塩複合体、３級ホスフィン類化合物、４級ホスホニウム塩類化合物及び４級アンモニウム塩類化合物、ビスフェノールＡ型エポキシ樹脂イミダゾールアダクト体、及びビスフェノールＡ型エポキシ樹脂アミンアダクト体及びからなる群から選択される少なくとも１つであり、並びに
前記粉体塗料組成物の２００℃におけるゲルタイムが１０秒以上２５秒以下である、
絶縁用粉体塗料組成物。
【請求項２】
２００℃におけるゲルタイムが１５秒以上２５秒以下である、請求項１に記載の絶縁用粉体塗料組成物。
【請求項３】
前記ビスフェノールＡ型エポキシ樹脂（Ａ）のエポキシ当量（ｅｑ）と、前記フェノール系硬化剤（Ｂ）のフェノール性水酸基当量（ｅｑ）の比が、１：０．５〜１：１．５である、請求項１又は２に記載の絶縁用粉体塗料組成物。
【請求項４】
前記粉体塗料組成物の硬化塗膜の絶縁破壊強さが、５０ｋＶ／ｍｍ以上２００ｋＶ／ｍｍ以下である、請求項１から３のいずれかに記載の絶縁用粉体塗料組成物。
【請求項５】
エッジカバー率が８％以上である、請求項１から４のいずれかに記載の絶縁用粉体塗料組成物。
【請求項６】
被塗物上に、請求項１から５のいずれかに記載の絶縁用粉体塗料組成物の硬化皮膜を有する、電気電送部品。
【請求項７】
被塗物上に、請求項１から５のいずれかに記載の絶縁用粉体塗料組成物を塗装し、加熱して硬化皮膜を形成する、絶縁用塗膜形成方法であって、
前記加熱を被塗物温度が１２０℃以上２５０℃以下の温度で行う、絶縁用塗膜形成方法。
【手続補正２】
【補正対象書類名】明細書
【補正対象項目名】０００８
【補正方法】変更
【補正の内容】
【０００８】
上記課題を解決するため、本発明は下記態様を提供する。
［１］塗膜形成成分として、ビスフェノールＡ型エポキシ樹脂（Ａ）と、フェノール系硬化剤（Ｂ）と、硬化促進剤（Ｃ）とを含む、粉体塗料組成物であって、
前記ビスフェノールＡ型エポキシ樹脂（Ａ）は、
８００ｇ／ｅｑ以上１，１５０ｇ／ｅｑ以下のエポキシ当量、及び
９０℃以上１１５℃以下の軟化点を有し、
前記フェノール系硬化剤（Ｂ）は、
フェノール性水酸基当量が２００ｇ／ｅｑ以上７５０ｇ／ｅｑ以下であり、並びに
前記粉体塗料組成物の２００℃におけるゲルタイムが１０秒以上２５秒以下である、粉体塗料組成物。
［２］２００℃におけるゲルタイムが１５秒以上２５秒以下である、［１］に記載の粉体塗料組成物。
［３］前記ビスフェノールＡ型エポキシ樹脂（Ａ）のエポキシ当量（ｅｑ）と、前記フェノール系硬化剤（Ｂ）のフェノール性水酸基当量（ｅｑ）の比が、１：０．５〜１：１．５である、［１］又は［２］に記載の粉体塗料組成物。
［４］前記粉体塗料組成物の硬化塗膜の絶縁破壊強さが、５０ｋＶ／ｍｍ以上２００ｋＶ／ｍｍ以下である、［１］から［３］のいずれかに記載の粉体塗料組成物。
［５］粉体塗料組成物が電気絶縁用粉体塗料組成物である、［１］から［４］のいずれかに記載の粉体塗料組成物。
［６］被塗物上に、［１］から［５］のいずれかに記載の粉体塗料組成物の硬化皮膜を有する、電気電送部品。
［７］被塗物上に、上記［１］から［６］のいずれかに記載の粉体塗料組成物を塗装し、加熱して硬化皮膜を形成する、塗膜形成方法であって、
前記加熱を被塗物温度が１２０℃以上２５０℃以下の温度で行う、塗膜形成方法。
【手続補正３】
【補正対象書類名】明細書
【補正対象項目名】００３８
【補正方法】変更
【補正の内容】
【００３８】
本開示に係るフェノール系硬化剤（Ｂ）の量は、上記ビスフェノールＡ型エポキシ樹脂（Ａ）のエポキシ当量（ｅｑ）との関係で適宜選択できる。ある態様では、前記ビスフェノールＡ型エポキシ樹脂（Ａ）のエポキシ当量（ｅｑ）と、前記フェノール系硬化剤（Ｂ）のフェノール性水酸基当量（ｅｑ）の比が、１：０．５〜１：１．５であり、例えば、１：０．６〜１：１．４であり、別の態様においては、１：０．８〜１：１．１である。上記ビスフェノールＡ型エポキシ樹脂（Ａ）とフェノール系硬化剤（Ｂ）とがこのような関係を有することにより、ビスフェノールＡ型エポキシ樹脂（Ａ）の硬化反応による高分子量化を良好に行うことができ、形成された塗膜に優れた物理的性質、例えば優れた塗膜硬度を付与でき、更に、良好な可とう性や耐食性を付与できる。
【手続補正４】
【補正対象書類名】明細書
【補正対象項目名】００９３
【補正方法】変更
【補正の内容】
【００９３】
一方、比較例１〜３については、ビスフェノールＡ型エポキシ樹脂（Ａ）におけるエポキシ当量、軟化点及びゲルタイムが本発明の範囲外である。その結果、本発明の塗料組成物により形成された塗膜と比較して、エッジカバー性、塗膜外観、例えば平滑性及び絶縁性について顕著に劣ることが分かる。
比較例４〜１０においては、例えば、ゲルタイムが本発明の範囲外である。その結果、優れた平滑性と高いエッジカバー性をバランスよく有することができなかった。
また、エッジカバー性が比較的高くても、絶縁性は明確に劣ってしまう。
比較例１１においては、フェノール系硬化剤（Ｂ）の代わりに、ヂシアンヂアミド（日本カーバイド工業社製；アミン系硬化剤、アミノ基当量４２ｇ／ｅｑ）をエポキシ当量：アミノ基当量＝１：１で配合して用いた。その結果、得られた塗料組成物は、エッジカバー性に劣り、可とう性が小さい塗膜を形成するに留まった。
比較例１２及び１３においては、ビスフェノールＡ型エポキシ樹脂（Ａ）におけるエポキシ当量及び軟化点が本発明の範囲外である。本発明の範囲内にゲルタイムを調整した結果、本発明の塗料組成物と比較して、エポキシ当量が８００ｇ／ｅｑより小さく、軟化点が９０℃より低い場合（本発明の範囲外）エッジカバー率（エッジカバー性）が低下し、エポキシ当量が１，１５０ｇ／ｅｑより大きく、軟化点が１１５℃より高い場合（本発明の範囲外）、塗膜外観が悪く、エッジカバー率（エッジカバー性）と電気絶縁性とを、バランスよく有することができなかった。すなわち、これらの比較例に係る塗料組成物から塗膜を形成すると、エッジを有する部品等においては、塗膜割れ、絶縁性が劣る等の問題が生じてしまう。
比較例１４及び１５は、ビスフェノールＡ型エポキシ樹脂（Ａ）が本発明の範囲外である塗料組成物に係る比較例である。このように、例え、複数のビスフェノールＡ型エポキシ樹脂（Ａ）を組合せて含んだとしても、エッジカバー性は著しく劣ることが分かる。したがって、すなわち、これらの比較例に係る塗料組成物から塗膜を形成すると、エッジを有する部品等においては、塗膜割れ等の問題が生じてしまう。
比較例１６は、ゲルタイムが本発明の範囲外である。その結果、低温でも硬化はするが、平滑性が著しく劣り、電気絶縁性も充分なものではなかった。
【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
塗膜形成成分として、ビスフェノールＡ型エポキシ樹脂（Ａ）と、フェノール系硬化剤（Ｂ）と、硬化促進剤（Ｃ）とを含む、絶縁用粉体塗料組成物であって、
前記ビスフェノールＡ型エポキシ樹脂（Ａ）は、
８００ｇ／ｅｑ以上１，１５０ｇ／ｅｑ以下のエポキシ当量、及び
９０℃以上１１５℃以下の軟化点を有し、
前記フェノール系硬化剤（Ｂ）は、
フェノール性水酸基当量が２００ｇ／ｅｑ以上７５０ｇ／ｅｑ以下であるビスフェノールＡ型フェノール系硬化剤であり、
前記硬化促進剤（Ｃ）は、イミダゾール類化合物、イミダゾリン類化合物及びこれらの金属塩複合体、３級ホスフィン類化合物、４級ホスホニウム塩類化合物及び４級アンモニウム塩類化合物、ビスフェノールＡ型エポキシ樹脂イミダゾールアダクト体、及びビスフェノールＡ型エポキシ樹脂アミンアダクト体からなる群から選択される少なくとも１つであり、並びに
前記粉体塗料組成物の２００℃におけるゲルタイムが１０秒以上２５秒以下である、
絶縁用粉体塗料組成物。
【請求項２】
２００℃におけるゲルタイムが１５秒以上２５秒以下である、請求項１に記載の絶縁用粉体塗料組成物。
【請求項３】
前記ビスフェノールＡ型エポキシ樹脂（Ａ）のエポキシ当量（ｅｑ）と、前記フェノール系硬化剤（Ｂ）のフェノール性水酸基当量（ｅｑ）の比が、１：０．５〜１：１．５である、請求項１又は２に記載の絶縁用粉体塗料組成物。
【請求項４】
前記粉体塗料組成物の硬化塗膜の絶縁破壊強さが、５０ｋＶ／ｍｍ以上２００ｋＶ／ｍｍ以下である、請求項１から３のいずれかに記載の絶縁用粉体塗料組成物。
【請求項５】
エッジカバー率が８％以上である、請求項１から４のいずれかに記載の絶縁用粉体塗料組成物。
【請求項６】
被塗物上に、請求項１から５のいずれかに記載の絶縁用粉体塗料組成物の硬化皮膜を有する、電気電送部品。
【請求項７】
被塗物上に、請求項１から５のいずれかに記載の絶縁用粉体塗料組成物を塗装し、加熱して硬化皮膜を形成する、絶縁用塗膜形成方法であって、
前記加熱を被塗物温度が１２０℃以上２５０℃以下の温度で行う、絶縁用塗膜形成方法。